(57)【要約】【課題】繊維径が極めて小さく、均一で、繊維長が１ｍｍ以上であり、その結晶化度が低いことを特徴とする、セルロース極細繊維およびその繊維集合体シートとその製造方法を提供すること。【解決手段】セルロース濃度が０．５〜１５ｗｔ％、ポリアルキレングリコール濃度が０．０１〜２０ｗｔ％および界面活性剤濃度が０．０１〜５ｗｔ％であるセルロース溶液を紡糸原液として静電紡糸する。【選択図】なし【特許請求の範囲】
【請求項１】
極細の繊維形状からなる繊維であって、その平均繊維径が０．０１〜１μｍであり、結晶化度が０〜７０％の範囲であることを特徴とするセルロース極細繊維。
【請求項２】
セルロース繊維が、再生セルロース繊維又は精製セルロース繊維であることを特徴とする請求項１に記載のセルロース極細繊維。
【請求項３】
繊維長が１ｍｍ以上であることを特徴とする請求項１または２に記載のセルロース極細繊維。
【請求項４】
静電紡糸法により得ることを特徴とする請求項１〜３のいずれかに記載のセルロース極細繊維。
【請求項５】
１ｄｔｅｘあたりの繊維表面積が２．６ｍ2以上であることを特徴とする請求項１〜４のいずれかに記載のセルロース極細繊維。
【請求項６】
請求項１〜５のいずれかに記載のセルロース極細繊維から構成され、厚さが１〜５００μｍであり、単位面積当りの重量が０．１〜１００ｇ／ｍ2であり、直径３μｍ以上の粒子状部分が５００個／ｍｍ2以下である繊維集合体シート。
【請求項７】
セルロースが良溶媒に溶解しているセルロース溶液に、平均分子量が１０００〜４００万であるポリアルキレングリコールおよび界面活性剤を添加し、セルロース濃度を０．５〜１５ｗｔ％、ポリアルキレングリコール濃度を０．０１〜２０ｗｔ％および界面活性剤濃度を０．０１〜５ｗｔ％とした溶液を静電紡糸した後、自然乾燥、脱溶媒処理および水洗浄により、溶媒、ポリアルキレングリコールおよび界面活性剤を除去した後、乾燥することを特徴とする請求項１に記載のセルロース極細繊維の製造方法。
【請求項８】
セルロースが良溶媒に溶解しているセルロース溶液に、平均分子量が１０００〜４００万であるポリアルキレングリコールおよび界面活性剤を添加し、セルロース濃度を０．５〜１５ｗｔ％、ポリアルキレングリコール濃度を０．０１〜２０ｗｔ％および界面活性剤濃度を０．０１〜５ｗｔ％とした溶液を静電紡糸して、繊維集合体のシートを形成した後、自然乾燥、脱溶媒処理および水洗浄により、溶媒、ポリアルキレングリコールおよび界面活性剤を除去した後、乾燥することを特徴とする請求項６に記載のセルロース繊維集合体シートの製造方法。
【発明の詳細な説明】
【技術分野】
【０００１】
本発明は、セルロース極細繊維およびその繊維集合体シートとその製造方法に関する。
【背景技術】
【０００２】
セルロースは地球上に最も多く存在する天然高分子であり、昔から様々な形態で用いられてきた。そして近年、エネルギー問題、地球環境問題が深刻化する中で、再生可能で、莫大な賦存量を有する高分子材料として、改めて注目を集めており、我々の生活において必要不可欠な素材である。
【０００３】
セルロースは、繊維状としても多くの産業分野で利用されているが、近年、繊維分野においては、他分野と同様に、ナノ領域が非常に注目されており、ナノファイバー関連の研究が盛んである。これは繊維径の小さい繊維（極細繊維）、およびその繊維集合体は、単位重量あたりの表面積が非常に大きく、分離性能、液体保持性能に優れているなど、非常に有用な特性を有する為である。
【０００４】
セルロースについても、極細繊維を得る為の製造方法は、これまでいくつか提案されてきた。例えば木材パルプ等の懸濁液中のセルロース繊維に対して、高圧ホモジナイザーでせん断力、切断力を加えて微細化する方法（例えば特許文献１参照）や、セルロース系微小フィブリルを産生する微生物を利用する方法である（例えば特許文献２参照）。これらの方法で製造されるセルロース繊維は、平均繊維径が０．０１〜１μｍと極めて細いが、その繊維径は不均一であり、繊維長も短い。また、その製造方法に由来して、結晶化度が７０％を越え、高結晶性であるという特徴を有している。
【０００５】
一方、一般的に極細繊維の製造方法として、静電紡糸法が知られている。（例えば特許文献３参照。）静電紡糸法とは、高分子溶液（紡糸原液）を電極間で形成された静電場中にノズル等を用いて吐出することで、静電気力と溶媒の揮発により、溶液を細化および固化させて極細繊維状物質をコレクター上に堆積させることによって、繊維や繊維集合体を得ることが出来る紡糸方法である。
【０００６】
この紡糸方法を用いることで、ナノオーダーの均一な繊維径を有し、繊維長が長いセルロース極細繊維の製造が期待されるが、実際に、静電紡糸法により、上記セルロース繊維および繊維集合体を製造したという報告例はなく、それらの提案が期待されている。
【０００７】
【特許文献１】特開２０００−１７５９２号公報
【特許文献２】特開２００４−２７００６４号公報
【特許文献３】特開昭６３−１４５４６５号公報
【発明の開示】
【発明が解決しようとする課題】
【０００８】
本発明は、従来不可能とされていた、ナノサイズの繊維径を有するセルロース極細繊維に関するものであり、ナノサイズの繊維径において、均一性が良好であり、工業的生産性に優れたるセルロース極細繊維およびその繊維集合体とその製造方法を提供することを目的とする。
【課題を解決するための手段】
【０００９】
本発明者らは、上記課題を解決するため鋭意検討した結果、セルロース溶液の静電紡糸法を用いることで、均一性に優れたナノサイズの繊維径を有するセルロース極細繊維およびその繊維集合体の製造が可能であることを見出し、本発明に至った。
【００１０】
すなわち本発明は以下の通りである。
（１）極細の繊維形状からなる繊維であって、その平均繊維径が０．０１〜１μｍであり、結晶化度が０〜７０％の範囲であることを特徴とするセルロース極細繊維。
【００１１】
（２）セルロース繊維が、再生セルロース繊維又は精製セルロース繊維であることを特徴とする上記（１）に記載のセルロース極細繊維。
【００１２】
（３）繊維長が１ｍｍ以上であることを特徴とする上記（１）または（２）に記載のセルロース極細繊維。
【００１３】
（４）静電紡糸法により得ることを特徴とする上記（１）〜（３）のいずれかに記載のセルロース極細繊維。
【００１４】
（５）１ｄｔｅｘあたりの繊維表面積が２．６ｍ2以上であることを特徴とする上記（１）〜（４）のいずれかに記載のセルロース極細繊維。
【００１５】
（６）上記（１）〜（５）のいずれかに記載のセルロース極細繊維から構成され、厚さが１〜５００μｍであり、単位面積当りの重量が０．１〜１００ｇ／ｍ2であり、直径３μｍ以上の粒子状部分が５００個／ｍｍ2以下である繊維集合体シート。
【００１６】
（７）セルロースが良溶媒に溶解しているセルロース溶液に、平均分子量が１０００〜４００万であるポリアルキレングリコールおよび界面活性剤を添加し、セルロース濃度を０．５〜１５ｗｔ％、ポリアルキレングリコール濃度を０．０１〜２０ｗｔ％および界面活性剤濃度を０．０１〜５ｗｔ％とした溶液を静電紡糸した後、自然乾燥、脱溶媒処理および水洗浄により、溶媒、ポリアルキレングリコールおよび界面活性剤を除去した後、乾燥することを特徴とする上記（１）に記載のセルロース極細繊維の製造方法。
【００１７】
（８）セルロースが良溶媒に溶解しているセルロース溶液に、平均分子量が１０００〜４００万であるポリアルキレングリコールおよび界面活性剤を添加し、セルロース濃度を０．５〜１５ｗｔ％、ポリアルキレングリコール濃度を０．０１〜２０ｗｔ％および界面活性剤濃度を０．０１〜５ｗｔ％とした溶液を静電紡糸して、繊維集合体のシートを形成した後、自然乾燥、脱溶媒処理および水洗浄により、溶媒、ポリアルキレングリコールおよび界面活性剤を除去した後、乾燥することを特徴とする上記（６）に記載のセルロース繊維集合体シートの製造方法。
【発明の効果】
【００１８】
本発明により、繊維径がナノサイズと極めて小さく、均一で、繊維長が１ｍｍ以上であり、その結晶化度が特定範囲であることを特徴とする、セルロース極細繊維およびその繊維集合体とその製造方法を提供することが出来る。
【００１９】
本発明のセルロース極細繊維は、静電紡糸法により得られる。その結果、繊維長手方向又は繊維間で、繊維径の均一性が特に優れ、ＣＶ値で１１〜３０％の優れた効果を有する。また、そのセルロース極細繊維からなる繊維集合体は、極めて微細な繊維から構成されるため、比表面積は極めて大きく、微細な繊維空隙を多数有する繊維集合体であり、その繊維集合体は、工業的に安定して得ることが出来る。
【発明を実施するための最良の形態】
【００２０】
本発明について、以下に詳述する。
本発明のセルロース繊維は、極細の繊維形状から成る。極細の繊維形状であるとは、繊維中に直径３μｍ以上の粒子状部分が殆ど存在しないことを意味する。たとえ繊維の多くが０．０１〜１μｍの繊維径から成る繊維であっても、直径３μｍ以上の粒子状部分がある一定以上、例えば、後述する繊維集合体として５００個／ｍｍ2以上存在する場合は、極細の繊維形状ではないとする。極細の繊維形状であることの具体例としては、後述の実施例１の電子顕微鏡観察結果である図２に示したような繊維が挙げられる。これに対し、極細の繊維形状でない具体例は、後述の比較例１の電子顕微鏡観察結果である図３に示したような繊維である。これは、極細の繊維部分に対して、直径３μｍ以上の著しく径が大きい粒子状部分が存在し、このような物は極細の繊維形状であるとは表現しない。
【００２１】
本発明のこのようなセルロース極細繊維は、好ましくは静電紡糸法により得られるものである。
静電紡糸法を用いることにより、他の紡糸法では通常よく認められる粒子状部分が極めて少ない繊維が得られる。粒子状部分を多く有する繊維から成る繊維集合体は、比表面積、強度および均一性の点で劣るため、好ましくない。粒子状部分の生成機構については明確には判明していないが、紡糸原液条件（表面張力、粘弾性など）と、装置条件の適正化により、射出が連続化し、ノズル先端部での詰りおよび汚れが極めて少なくなり、その結果、粒子状部分が少なく、均一なセルロース極細繊維および繊維集合体が得られるものと思われる。
【００２２】
また、静電紡糸法によれば、細化時の脱溶媒速度の制御や、乾燥方法により、繊維の表面構造を制御することが可能であり、凹凸を有するものから、均一で滑らかな表面構造を有するものまで作製することが可能である。
【００２３】
本発明のセルロース極細繊維の平均繊維径は、０．０１〜１μｍの範囲である。平均繊維径が１μmを超えると、その繊維集合体の柔軟性が乏しくなり、好ましくない。また極細繊維の特徴である、比表面積の大きさおよびフィルターとして用いた場合の分離特性などが発現しにくい。よって好ましくは０．０１〜０．８μｍであり、より好ましくは、０．０１〜０．５μｍである。
【００２４】
本発明の極細繊維の繊維長は１ｍｍ以上であり、より好ましくは５ｍｍ以上、特に好ましくは１０ｍｍ以上であり、連続した繊維であってもよい。上限は特になく、短繊維または長繊維の素材として用いることが出来る。また一旦長繊維として製造後、カットして任意の長さの短繊維とすることも出来る。繊維長が１ｍｍ未満であると、それによって得られる繊維集合体の力学的強度が不十分なものになりやすい。
【００２５】
本発明におけるセルロース極細繊維の結晶化度は０〜７０％の範囲であり、より好ましくは０〜５０％であり、特に好ましくは０〜３０％である。結晶化度が低い範囲では、セルロースの非晶部分が多く、薬剤などによる加工特性が向上する。また、染色や分解が容易であるという特性を有する。
【００２６】
この結晶化度については、紡糸方法の影響が大きいと推察される。静電紡糸法では、静電場中に押し出された紡糸液は、溶液内の電荷の反発により細化され、これに伴い、急激な脱溶媒がおこり、繊維の構造形成がなされる。この構造形成が、充分に延伸されていない時点でなされるため、結果として低結晶化度の繊維が得られると推察される。
【００２７】
これに対し、過去に提案されたセルロース極細繊維では、原材料として、木材パルプやセルロース系微小フィブリルを産生する微生物などを利用するものであり、それらは高結晶性であり、また、その繊維形状も均一ではない。
【００２８】
本発明の極細繊維において、１ｄｔｅｘあたりの繊維表面積は２．６ｍ2以上であることが好ましい。極細繊維の特性の発現を考慮すると、好ましくは３．３ｍ2、より好ましくは５．３ｍ2以上である。上限としては、２６６．６ｍ2である。１ｄｔｅｘあたりの繊維表面積がこの範囲にあると、イオン交換繊維などとして用いた際に、接触面積が大きく、効率的なイオン交換反応がなされて、好ましい。
【００２９】
本発明における極細繊維の繊維径の均一性は、繊維集合体を構成する繊維の繊維径分布、すなわち、平均繊維径Ｄａとその標準偏差Ｓの比であるＣＶ値（Ｓ／Ｄａ）で評価することが出来る。ＣＶ値は、この値が小さいほど、繊維径分布も小さいことを表し、均一な繊維径であることを示す。本発明の繊維集合体のＣＶ値は５０％以下であることが好ましく、３０％以下であることがより好ましい。後述の実施例において、平均繊維径が０．１〜１μｍで、ＣＶ値が１１〜３０％である、極細で均一な繊維集合体が得られている。
【００３０】
ナノサイズの繊維径で均一な繊維径分布を有することは、本発明の最も大きな特徴である。本発明は静電紡糸法に基づいた、安定な紡糸状態、すなわち、一定の割合での、紡糸原液の均一な吐出により達成できるものである。したがって、繊維長方向および繊維間における、径の均一性が優れている。
【００３１】
本発明において、繊維集合体とは単数または複数の繊維が不規則に積層された構造体を指し、通常シート状に形成される。好ましい態様としては、不織布が挙げられる。不織布の構成は、平均繊維径が０．０１〜０．８μｍ、目付けは０．１〜１００ｇ／ｍ2、厚みは１〜５００μｍの範囲が好ましいが、特に限定されない。繊維が細いので、比較的目付けが小さく、厚さも薄いものが安定して得られる。
【００３２】
本発明の繊維集合体の特徴は、繊維径がナノサイズの極細繊維が緻密に積層されて構成されており、極めて小さな開孔が均一に存在することであり、他の不織布などと積層して用いると好適であり、その効果を有効に発揮することが出来る。
【００３３】
本発明の繊維集合体の嵩密度は０．０５〜０．５０ｇ／ｃｍ3、空孔率は６５〜９７％の範囲が好ましい。嵩密度が高いと、空孔率が低下し、液体保持性能などが低下するため、より好ましくは、嵩密度が０．０５〜０．３０ｇ／ｃｍ3、かつ空孔率が８０〜９７％、特に好ましくは嵩密度が０．０５〜０．２０ｇ／ｃｍ3、かつ空孔率が８７〜９７％の範囲である。
【００３４】
また本発明の繊維集合体の比表面積は１ｍ2／ｇ以上である。極細繊維の集合体としての、特性の発現を考慮すると、好ましくは５ｍ2／ｇ以上、より好ましくは１０ｍ2／ｇ以上である。
【００３５】
本発明のセルロース極細繊維は、セルロースが良溶媒に溶解しているセルロース溶液を静電紡糸して得ることができる。用いるセルロース溶液としては、セルロースが良溶媒に溶解しているセルロース溶液であれば特に限定されない。例えば、溶媒としては、銅アンモニア、二硫化炭素、苛性ソーダ、硫酸、液体アンモニア／チオシアン酸アンモン、Ｎ−メチルモルホリンＮ−オキシドおよびＤＭＡｃ／ＬｉＣｌ等が挙げられる。本発明において、原料セルロースは、特に、再生セルロース繊維または精製セルロース繊維であることが好ましく、例えば、キュプラ繊維、ビスコースレーヨン繊維、ポリノジック繊維またはオセル繊維等が好適である。本発明で特に好ましい態様は、銅安セルロース溶液を静電紡糸する態様である。銅安セルロース溶液は、適度な電気伝導性を有し、かつ水系溶媒であるため、有機系溶媒で認められるような、人体への悪影響は極めて小さい。また、紡糸時に、静電気による引火および爆発等の危険性も小さいため、好ましい。
【００３６】
本発明は、セルロース溶液を静電紡糸することで得られる、セルロース極細繊維および繊維集合体に関するが、中でもより好ましい溶液である銅安セルロース溶液を用いた場合の製造方法について、以下に詳述する。
【００３７】
本発明のセルロース極細繊維および繊維集合体の製造方法は、下記の（ａ）〜（ｆ）工程から構成される。
（ａ）原料セルロースを銅アンモニア溶液に溶解し、セルロースを０．５〜１５重量％、平均分子量が１０００〜４００万であるポリアルキレングリコールを０．０１〜２０ｗｔ％、界面活性剤を０．０１〜５ｗｔ％含有する静電紡糸に適した紡糸原液とする工程、
（ｂ）上記紡糸原液を、静電紡糸し、コレクター上に繊維集合体を堆積させる工程、
（ｃ）上記工程（ｂ）の後に、水７５〜９９重量％及び酸１〜１５重量％を含む酸性水溶液を用いて凝固、再生する工程、
（ｄ）上記工程（ｃ）の後に、水を用いて洗浄する工程、
（ｅ）必要に応じて、上記工程（ｄ）の後に、沸点が７０〜２００℃、表面張力が９〜３０ｍＮ／ｍの有機溶剤を用いて、上記の水を有機溶剤に置換する工程、
（ｆ）上記工程（ｄ）または（ｅ）の後に、４０〜２００℃の範囲の温度において、少なくとも一軸方向に拘束しながら、上記水または有機溶剤を乾燥除去する工程。
【００３８】
最初に、本発明の（ａ）工程について述べる。
まず硫酸銅溶液とアンモニアでセルロース溶解能を有する銅アンモニア溶液を作製する。これにセルロース源として重合度が７００〜１０００の精製されたコットンリンターを添加し、十分に攪拌し、溶解させることで、セルロース濃度が８〜１５ｗｔ％である銅安セルロース溶液を作製する。
【００３９】
次に、静電紡糸に適した銅アンモニアセルロース溶液とするには、さらにこの溶液に、ポリアルキレングリコール（以下はＰＡＧと略す）を０．０１〜２０ｗｔ％、界面活性剤を０．０１〜５ｗｔ％添加し、均一に分散するよう、よく混練する。
【００４０】
該溶液におけるセルロース濃度は０．５〜１５ｗｔ％の範囲が好ましく、より好ましくは１〜１２ｗｔ％の範囲、特に好ましくは２〜１０ｗｔ％の範囲である。セルロース濃度が０．５ｗｔ％未満では、溶液の溶解安定性が低く、生成物が微粒子状となる。また、１５ｗｔ％を超えると、粘度が著しく高く、静電紡糸の射出安定性が悪い。
【００４１】
該溶液に含有されるＰＡＧは、下記式（１）〜（４）のうちの少なくとも１つであることが好ましい。これらの式中、ＲおよびＲ’はアルキル基であり、ＡＯはアルキレンオキサイドである。アルキレンオキサイドは２種類以上のアルキレンオキサイドを含んでもよく、分岐を含む構造であっても良い。例えば、特に限定されるものではないが、ポリエチレングリコール、ポリプロピレングリコールおよびポリエチレンプロピレングリコール等が挙げられる。
【００４２】
ＲＯ−（ＡＯ）n−Ｒ’          （１）
ＲＯ−（ＡＯ）n−Ｈ            （２）
ＨＯ−（ＡＯ）n−Ｈ            （３）
Ｒ［−Ｏ−（ＡＯ）n−Ｈ］3     （４）
【００４３】
ＰＡＧの平均分子量は、１０００〜４００万の範囲が好ましく、より好ましくは５０００〜２００万、特に好ましくは１０万〜１００万の範囲である。ＰＡＧの平均分子量がこの範囲にあると、ＰＡＧの添加効果により、射出安定性が飛躍的に向上するという観点から好ましい。逆に、平均分子量が１０００より小さいと、添加効果の発現が認められず、また４００万を越えると、紡糸原液の粘度の観点から好ましくない。
【００４４】
またその含有量は０．０１〜２０ｗｔ％の範囲であり、好ましくは０．０５〜１０ｗｔ％、特に好ましくは０．１〜５ｗｔ％の範囲である。ＰＡＧの含有量がこの範囲にあると、ＰＡＧの添加効果により、射出安定性が飛躍的に向上するという観点から好ましい。逆に、０．０１ｗｔ％未満ではＰＡＧの添加効果が認められず、また２０ｗｔ％を超えると、経済性の観点から好ましくない。
【００４５】
該溶液に含有される界面活性剤は、溶液によく相溶し、ゲル化など溶液を変質させるものでなければ、特に限定されるものではなく、非イオン性、陰イオン性、陽イオン性、両性、及びこれらの２種類以上を含むものうち、いずれを用いてもよい。例えば、ポリオキシアルキレンアルキルエーテル、ポリオキシエチレンアルキルエーテル、ポリオキシエチレンアルキルエステルおよびソルビタン脂肪酸エステル等が挙げられる。
【００４６】
その含有量は、０．０１〜５ｗｔ％の範囲であり、好ましくは０．０５〜２ｗｔ％、特に好ましくは０．１〜１ｗｔ％の範囲である。界面活性剤の含有量がこの範囲にあると、射出安定性の観点から好ましい。逆に、含有量が０．０１ｗｔ％未満では、界面活性剤の添加効果が発現されず、また５ｗｔ％以上では、セルロース溶液の粘度上昇と、経済性の観点から好ましくない。
【００４７】
次に、本発明の（ｂ）工程について述べる。
静電紡糸法は、上記（ａ）工程で得られた紡糸原液を静電場に導入すればよく、特に限定されるものでなく、任意の便宜的な方法を用いることが出来る。例えば、図１に示すように、シリンジ１に紡糸原液２を入れ、シリンジポンプ３によりノズル４を通じて紡糸原液を任意の吐出量で押し出す。また、これと並行して高電圧発生装置５によりノズルに高電圧を印加することで、ノズルと接地されたコレクター６の間に静電場を形成させる。静電場中に押し出された紡糸原液は、溶液内の電荷の反発により細化され、コレクター上に極細繊維の集合体として捕集される。
【００４８】
尚、本方法ではノズル４とコレクター６との間に、静電場を形成させればよく、コレクターに高電圧を印加させ、ノズルを接地しても構わない。
印加する電圧の大きさは５〜１００ｋＶの範囲が望ましい。印加電圧が５ｋＶ未満では、溶液中の電荷の反発力が小さすぎて、ノズル先端から飛び出した溶液が細化されない。また、１００ｋＶを越えると、空気の絶縁破壊が生じやすくなり、好ましくない。より好ましい範囲は１０〜５０ｋＶである。
【００４９】
ノズル４とコレクター６との距離は、５〜２０ｃｍが好ましい。ノズルとコレクターとの距離が５ｃｍ未満であると、溶液がコレクターに到達する間での、溶媒の揮発が不十分であったり、印加電圧が大きい場合には、空気の絶縁破壊が生じる場合があるなど、好ましくない。また、２０ｃｍを越えると、細化可能な静電場を形成させるのに、非常に大きな印加電圧が必要となり、好ましくない。
【００５０】
ノズル４の内径は０．１〜３ｍｍの範囲であることが好ましく、得られる繊維径について考慮すると、０．１〜１．５ｍｍの範囲がより好ましい。
【００５１】
コレクター上にシート状で捕集された、繊維集合体は、セルロース以外に、アンモニア、銅、ＰＡＧおよび界面活性剤を含むため、酸で再生され、水で洗浄された後、必要に応じて、有機溶媒で水分を置換した後、乾燥される。
【００５２】
本発明（ｃ）工程の再生用の酸としては、セルロースと錯体を形成している銅を溶出できる酸であれば良く、硫酸、塩酸、硝酸、リン酸、臭酸またはフッ化水素酸等の無機酸およびその誘導体、ならびに酢酸、蓚酸または酒石酸等の有機酸が使用できる。好ましくは硫酸である。その濃度は、再生が完結する最低限の濃度であればよく、経済性を考慮すれば、１５％以下が望ましい。再生する方法は、酸で満たされた槽中に浸漬したり、シャワー等の装置を用いて吹き付けるなどして成される。
【００５３】
本発明（ｄ）工程の水洗浄は、残留している銅イオンを溶出させ、再生液を洗浄するため行われる。洗浄する方法も上述の再生方法と同様、水で満たされた槽中に浸漬したり、シャワー等の装置を用いて吹き付けるなどして成される。
【００５４】
本発明（ｅ）工程の有機溶剤による水分の置換は、必要に応じて行われる。これを実施することで、乾燥後の繊維集合体の空孔率や、比表面積を高く維持することを目的とする。このとき用いられる有機溶剤としては、その表面張力が９〜３０ｍＮ／ｍである必要があり、好ましくは１４〜３０ｍＮ／ｍであり、最も好ましくは１９〜３０ｍＮ／ｍである。表面張力が３０ｍＮ／ｍを越える有機溶剤を用いると、有機溶剤置換の意味合いが薄れ、得られる繊維集合体の空孔率が低下する。一方、表面張力が９ｍＮ／ｍ未満の有機溶剤を用いると、水を置換する能力に乏しいばかりか、他の溶剤との混和性さえ乏しくなる傾向があるので望ましくない。
【００５５】
有機溶剤の沸点は７０〜２００℃である必要があり、好ましくは８０〜２００℃であり、最も好ましくは８０〜１８０℃である。沸点が７０℃未満の有機溶剤を用いると、得られる繊維集合体の空孔率が低下するため望ましくない。また、沸点が２００℃を越える有機溶剤を用いると、エネルギー消費が大きくなる為、望ましくない。
【００５６】
上述したような性質を持つ有機溶剤としては、ケトン類、アルコール類、エーテル類、エステル類、ニトリル類、多官能基化合物、炭化水素類、及びハロゲン化炭化水素類が挙げられる。中でも、水を溶解する能力を考慮すると、ケトン類、アルコール類、エーテル類、エステル類、ニトリル類、及び多官能基化合物が好適である。
【００５７】
好適な有機溶剤の一例を挙げると、ケトン類としては、メチルエチルケトンおよびジエチルケトン等がある。
アルコール類としては、エタノール、ｎ−プロパノール、イソプロパノール、ｎ−ブタノール、２−ブタノールおよびｔ−ブタノール等がある。
エーテル類としては、１，２−ジメトキシエタンおよび１，２−ジエトキシエタン等がある。
ニトリル類としては、アセトニトリルおよびプロピオニトリル等がある。
エステル類としては、酢酸エチル、酢酸ｎ−プロピルおよび酢酸イソプロピル等がある。
多官能基化合物とは、２種以上の官能基を持つ低分子化合物のことであり、２−エトキシエタノールおよび１−メトキシ−２−プロパノール等がある。
【００５８】
さらに、環境適応性、安全性、衛生性および水を溶解する能力を考慮すると、上記有機溶剤の中でもアルコール類、ケトン類、及び多官能基化合物が好適である。
本発明における置換方法は、有機溶剤で満たされた槽中に浸漬したり、シャワー等の装置を用いて吹き付けるなどして成される。
【００５９】
本発明（ｆ）の乾燥工程は、積極的に加熱を施し、その乾燥温度が４０〜２００℃とすることが必要であり、対流伝熱乾燥、輻射伝熱乾燥、伝導伝熱乾燥、及び内部発熱乾燥の何れかの方式を採用することが好ましい。
【００６０】
対流伝熱乾燥とは、熱風乾燥機、オーブンドライヤー、クリップテンターまたはピンテンター等を用い、熱風を当てて空気等の対流によって熱量を供給する方式である。
輻射伝熱乾燥とは、温調された金型等から輻射熱を浴びせて熱量を供給する方式である。
伝導伝熱乾燥とは、温調された金型等に直接接触させて熱量を供給する方式であり、温調された金属ロール等を備えたロール乾燥機を用いる。
内部発熱乾燥とは、マイクロ波等のエネルギー線を照射することによって自己発熱させる方式である。
【００６１】
乾燥温度は上述の通り、４０〜２００℃とすることが必要であり、高温になる程、得られた繊維集合体の空孔率が高くなるので好ましい。乾燥温度が２００℃を越えると、ほんの短時間であれば問題ないが、セルロースの熱劣化の影響が無視できなくなるので望ましくない。
【００６２】
本発明のセルロース極細繊維および繊維集合体の製造方法では、さらに目的に応じて、熱処理、架橋処理または化学的改質等を行っても良い。熱処理によって寸法安定性が、架橋処理によって耐水性が、そして化学的改質によってろ過対象となる液体に対する親和性が改良される。
【００６３】
本発明の極細繊維およびその繊維集合体は、その成分の大半はセルロースから成るが、静電紡糸用原液中に、紡糸安定剤として添加するポリアルキレングリコールを若干量含んでも良い。
【００６４】
本発明において使用する紡糸原液の組成物には、さらに目的に応じて、無機フィラー、ウィスカー、フィラメントまたは短繊維等の材料を添加しても良い。また、酸化防止剤、帯電防止剤、難燃剤、滑剤および紫外線吸収剤等の添加剤を混合しても差し支えない。
【００６５】
また、本発明によって得られる繊維および繊維集合体は、単独で用いてもよいが、取り扱い性や、強度等のその他要求事項にあわせて、他部材や他素材と組み合わせて使用しても良い。例えば、不織布、フィルムまたは紙などの上に、極細繊維を堆積させることで、積層体を形成させることも可能である。また、他素材と複合化することで、単一素材には無い、特性を発現させることが可能である。
【００６６】
本発明によって得られる繊維および繊維集合体は、高性能フィルター、各種電池セパレーター、再生医療用培地、バイオセンサー、バイオチップ、血液分離膜および貴金属捕集材料等の各種用途に用いることが出来る。
【実施例】
【００６７】
以下に、本発明について実施例を用いて、更に具体的に説明するが、本発明は以下の実施例により何ら限定されるものではない。
実施例中にある繊維および繊維集合体に関する各値は以下の方法により求めた。また、実施例および比較例中にある各評価については、以下の通りである。
【００６８】
（１）極細の繊維形状の評価
得られた繊維集合体の表面を走査型電子顕微鏡（日本電子製  ＪＳＭ−６３８０）を用いて、１０００倍の倍率で観察し、評価した。具体的には、その写真（１２ｃｍ×８ｃｍ）内において、直径が３μｍ以上の粒子状部分の多少により評価した。
○  極細の繊維形状である。（直径が３μ以上の粒子状部分の個数：２個以内）
△  ほぼ極細の繊維形状である。（直径が３μ以上の粒子状部分の個数：３〜５個）
×  極細の繊維形状ではない。（径が３μ以上の粒子状部分の個数：６個以上）
【００６９】
（２）平均繊維径
得られた繊維集合体の表面を、走査型電子顕微鏡（日本電子製  ＪＳＭ−６３８０）を用いて１００００倍の倍率で観察し、任意の５０本を選び、１本につき任意の１ヶ所を選んで測定し、その平均値を平均繊維径Ｄａとした。
また、粒子状部分が非常に多い繊維については、上記算出値は、任意の１ヶ所の選定により、大きく変化し、意味をなさないため、算出しなかった。
【００７０】
（３）繊維長１ｍｍ以下の繊維の存在確認
得られた繊維集合体から１ｃｍ角の観察サンプルを切り出し、その表面を、走査型電子顕微鏡（日本電子製  ＪＳＭ−６３８０）を用いて１０００倍の倍率で、全域にわたって観察し、繊維長１ｍｍ以下の繊維の多少について評価した。
○  存在しない。（個数：０個）
△  少しだけ存在する。（個数：１〜１０個）
×  多く存在する。（個数：１１個以上）  
【００７１】
（４）結晶化度
得られた繊維集合体をＸ線回折装置（Ｒｉｇａｋｕ製  ＲＩＮＴ２２００）を用いて測定し、得られた強度曲線よりＳｅｇａｌらによって提案された下式より求めた。
結晶化度χｃ（Ｘ）＝（Ｉ（００２）−Ｉａｍ）／Ｉ（００２）×１００（％）
ここでＩ（００２）およびＩａｍはそれぞれ（００２）面の回折ピーク強度およびアモルファスセルロース部分の回折強度である。
【００７２】
（５）１ｄｔｅｘ当りの繊維表面積
下式により算出した。
繊維表面積＝（平均繊維径（ｍ）×π×１００００）／｛（０．５×平均繊維径（ｍ））2π×１００００×１．５×１０6｝（ｍ2）
【００７３】
（６）繊維径分布の評価（ＣＶ値）
得られた繊維の繊維径分布の標準偏差Ｓと平均繊維径Ｄａの比である変動係数（ＣＶ値）の大きさで、繊維径分布を評価した。
変動係数ＣＶ＝（Ｓ／Ｄａ）×１００（％）
【００７４】
（７）厚さ
１０ｃｍ角に切り出した、繊維集合体について、デジマチックインジケーター（Ｍｉｔｕｙｏｙｏ製  ５４３−４５０Ｂ）を用いて、９点の厚さを測定し、その平均値を厚さｄ（μｍ）とした。
【００７５】
（８）目付
１０ｃｍ角に切り出した繊維集合体を、（２３℃×６０％ＲＨ）の雰囲気下で２４時間以上放置後、重量を測定した。得られた値の平均値を単位面積当り（ｍ2）に換算し、目付けとした。
【００７６】
（９）嵩密度
厚さおよび目付測定後、（目付／厚さ）から算出した。
【００７７】
（１０）空孔率
下式より算出した。
空孔率＝（１−嵩密度／１．５）×１００（％）
【００７８】
（１１）比表面積
比表面積測定装置（ユアサアイオニクス社製  ＮＯＶＡ４２００ｅ）を用いて、窒素による測定を行い、ＢＥＴ法により算出した。
【００７９】
（実施例１〜４）
銅アンモニアセルロース溶液（セルロース：１０ｗｔ％、銅：３．６ｗｔ％、アンモニア：６．１ｗｔ％、その他は殆ど水）に、アンモニア水（２８ｗｔ％）、ポリエチレングリコール（以後はＰＥＧと略す）水溶液（１０ｗｔ％、分子量は表１に記載）、界面活性剤（商品名：ペグノール（東邦化学（株）製））を、表１の組成となるように添加し、よく混練して、静電紡糸用の紡糸原液を作製した。
【００８０】
この紡糸原液を図１に示したシリンジに入れ、内径０．４１ｍｍの金属ノズルから金属基板上に定量吐出（２．６２ｍｌ／ｈｒ）し、金属ノズルと金属基板間（距離：１０ｃｍ）には、高圧電源で２０ｋＶの電圧を印加し、静電紡糸を行った。
【００８１】
全ての実施例において、その紡糸状態は、射出はほぼ連続的で安定しており、射出ノズル先端での紡糸原液の詰りや汚れは殆ど無く、安定した静電紡糸状態であった。
【００８２】
その後、得られた繊維集合体を、自然乾燥、脱溶媒処理および水洗浄により、溶媒、ＰＥＧ、界面活性剤を除去した後、乾燥して、セルロースの繊維集合体を得た。その表面を走査型電子顕微鏡で観察したところ、粒子状部分が極めて少ない、非常に細く均一な繊維であった。実施例１の観察結果を図２に示す。その他の各値、評価については表１に示す。
【００８３】
（比較例１）
銅アンモニアセルロース溶液（セルロース：１０ｗｔ％、銅：３．６ｗｔ％、アンモニア：６．１ｗｔ％、その他は殆ど水）に、アンモニア水、界面活性剤（商品名：ペグノール（東邦化学（株）製））を、表１の組成となるように添加し、よく混練して、静電紡糸用の紡糸原液を作製した。
【００８４】
この紡糸原液をシリンジに入れ、内径０．４１ｍｍの金属ノズルから金属基板上に定量吐出し、金属ノズルと金属基板間（距離：１０ｃｍ）には、高圧電源で２０ｋＶの電圧を印加し、静電紡糸を行った。
【００８５】
その紡糸状態は、射出は不連続であり、紡糸開始数分後には、ノズル先端に汚れが発生し、しばらくするとこれが固化し、詰りが発生した。
【００８６】
その後、得られた繊維集合体を、自然乾燥、脱溶媒処理および水洗浄により、溶媒、ＰＥＧ、界面活性剤を除去した後、乾燥して、セルロースの繊維集合体を得た。その表面を走査型電子顕微鏡で観察したところ、小さな粒子状部分が多数確認された。比較例１の観察結果を図３に示す。その他の各値、評価については表１に示す。
【００８７】
【表１】
2008266828.tif 000002
【産業上の利用可能性】
【００８８】
本発明のセルロース極細繊維および繊維集合体は、耐熱性、親水性および生分解性など、セルロース本来の特徴を有し、かつ繊維径が極めて小さく、均一であり、粒子状部分が少なく、繊維長が１ｍｍ以上であり、結晶化度が０〜７０％であり、上述の各種用途への展開が可能である。
【図面の簡単な説明】
【００８９】
【図１】静電紡糸法の一様態を示す模式図である。
【図２】実施例１で得られた繊維集合体シートの走査型電子顕微鏡観察結果である。
【図３】比較例１で得られた繊維集合体シートの走査型電子顕微鏡観察結果である。
【符号の説明】
【００９０】
１    シリンジ
２    紡糸原液
３    シリンジポンプ
４    ノズル
５    高電圧発生装置
６    コレクター
１０    粒子状部分
【図１】
2008266828.tif 000003
【図２】
2008266828.tif 000004
【図３】
2008266828.tif 000005